КАТАЛИЗАТОР СЕЛЕКТИВНОГО ГИДРИРОВАНИЯ И СПОСОБЫ ЕГО ПОЛУЧЕНИЯ И ПРИМЕНЕНИЯ

1. Композиция, содержащая:
экструдированную неорганическую подложку, содержащую оксид металла или металлоида; и
по меньшей мере один каталитически активный металл,
причем экструдированная неорганическая подложка имеет поры, общий объем пор и распределение пор по размерам; при этом профиль распределения пор по размерам демонстрирует по меньшей мере два пика диаметров пор, каждый пик имеет максимум, причем первый пик имеет первый максимум диаметров пор, составляющий примерно 120 нм или более, а второй пик имеет второй максимум диаметров пор, составляющий менее чем примерно 120 нм; и причем примерно 5% или более от общего объема пор экструдированной неорганической подложки попадают в диапазон первого пика диаметров пор.
2. Композиция по п. 1, отличающаяся тем, что первый максимум первого пика диаметров пор составляет от примерно 200 нм до примерно 9000 нм.
3. Композиция по п.п. 1 или 2, отличающаяся тем, что примерно 10% или более от общего объема пор экструдированной неорганической подложки попадают в диапазон первого пика диаметров пор.
4. Композиция по п. 1, отличающаяся тем, что первый максимум первого пика диаметров пор составляет от примерно 400 нм до примерно 8000 нм.
5. Композиция по п. 3, отличающаяся тем, что первый максимум первого пика диаметров пор составляет от примерно 400 нм до примерно 8000 нм.
6. Композиция по п.п. 4 или 5, отличающаяся тем, что примерно 15% или более от общего объема пор экструдированной неорганической подложки попадают в диапазон первого пика диаметров пор.
7. Композиция по п. 1, отличающаяся тем, что оксид металла или металлоида состоит по существу из оксида кремния, оксида титана, оксида алюминия или алюмината.
8. Композиция по п. 1, отличающаяся тем, что оксид металла или металлоида состоит по существу из шпинели.
2
2
9. Композиция по п.п. 1 или 7, имеющая площадь поверхности от примерно 1 м/г до примерно 35 м/г.
10. Композиция по п.п. 1 или 7, имеющая общий объем пор, определенный согласно методике дифференциального внедрения ртути, от примерно 0,1 куб.см/г до примерно 0,6 куб.см/г.
11. Композиция по п.п. 1 или 7, отличающаяся тем, что разница между первым максимумом первого пика и вторым максимумом второго пика составляет по меньшей мере примерно 400 нм.
12. Композиция по п.п. 1 или 2, отличающаяся тем, что первый пик является негауссовым и имеет ширину на полувысоте, превышающую ширину на полувысоте второго пика.
13. Композиция по п. 1, дополнительно содержащая металл группы 10.
14. Композиция по п. 1, дополнительно содержащая галогенид.
15. Композиция по п.п. 13 или 14, дополнительно содержащая металл группы 1B.
16. Композиция по п.п. 13 или 14, дополнительно содержащая хлорид.
17. Способ получения катализатора гидрирования, включающий:
экструзию смеси, содержащей оксид металла или металлоида, порообразователь и воду, с получением экструдата;
сушку экструдата с получением высушенного экструдата;
прокаливание высушенного экструдата с получением прокаленного экструдата;
приведение прокаленного экструдата в контакт с хлорсодержащим соединением с получением хлорированной подложки;
снижение количества хлорида в хлорированной подложке с получением очищенной хлорированной подложки; и
приведение очищенной хлорированной подложки в контакт с металлом группы 10 и металлом группы 1B с получением катализатора гидрирования,
причем профиль распределения пор по размерам в катализаторе гидрирования демонстрирует по меньшей мере два пика диаметров пор, где каждый пик имеет максимум, при этом первый пик имеет первый максимум диаметров пор, составляющий примерно 120 нм или более, а второй пик имеет второй максимум диаметров пор, составляющий менее чем примерно 120 нм.
2
2
18. Способ по п. 17, отличающийся тем, что прокаленный экструдат, хлорированная подложка, очищенная хлорированная подложка или катализатор гидрирования имеет площадь поверхности от примерно 1 м/г до примерно 35 м/г.
19. Способ по п.п. 17 или 18, отличающийся тем, что прокаленный экструдат, хлорированная подложка, промытая хлорированная подложка или катализатор гидрирования имеет общий объем пор, определенный согласно методике дифференциального внедрения ртути, от примерно 0,1 куб.см/г до примерно 0,6 куб.см/г.
20. Способ по п. 17, отличающийся тем, что экструдат состоит по существу из оксида кремния, оксида титана, оксида алюминия или алюмината.
21. Способ по п. 17, отличающийся тем, что экструдат состоит по существу из альфа-оксида алюминия.
22. Способ по п. 17, отличающийся тем, что 5% или более от общего объема пор катализатора гидрирования попадают в диапазон первого пика диаметров пор.
2
2
23. Экструдированная неорганическая подложка, содержащая оксид металла или металлоида, причем профиль распределения пор по размерам в экструдированной неорганической подложке имеет по меньшей мере два пика диаметров пор, где каждый пик имеет максимум; при этом первый пик имеет первый максимум диаметров пор, составляющий примерно 120 нм или более, а второй пик имеет второй максимум диаметров пор, составляющий менее чем примерно 120 нм; причем 15% или более от общего объема пор экструдированной неорганической подложки попадают в диапазон первого пика диаметров пор; и неорганическая подложка имеет площадь поверхности от примерно 5 м/г до примерно 15 м/г.
24. Способ получения катализатора гидрирования, включающий:
выбор неорганической подложки, имеющей мультимодальное распределение пор по диаметрам, причем по меньшей мере один профиль распределения пор по диаметрам включает поры, имеющие диаметр, составляющий примерно 120 нм или более;
экструзию смеси, содержащей неорганическую подложку и воду, с получением экструдата;
сушку экструдата с получением высушенного экструдата;
прокаливание высушенного экструдата с получением прокаленного экструдата; и
приведение прокаленного экструдата в контакт с металлом группы VIII и металлом группы 1B с получением катализатора гидрирования.
25. Способ по п. 24, дополнительно включающий приведение прокаленного экструдата в контакт с хлорсодержащим соединением с получением хлорированной подложки; приведение хлорированной подложки в контакт с промывочным раствором с получением промытой хлорированной подложки; приведение промытой хлорированной подложки в контакт с металлом группы VIII и металлом группы 1B с получением катализатора гидрирования.
26. Способ селективного гидрирования углеводорода с высокой степенью ненасыщенности в потоке углеводорода, обогащенном олефином, с получением менее ненасыщенного углеводорода, включающий введение в реактор текучего потока углеводорода, содержащего углеводород с высокой степенью ненасыщенности, в присутствии водорода и каталитической композиции в условиях, эффективных для превращения углеводорода с высокой степенью ненасыщенности в менее ненасыщенный углеводород,
причем по меньшей мере 50% каталитической композиции составляет катализатор гидрирования, полученный способом по п. 24.
27. Способ, включающий:
получение множества экструдированных неорганических подложек, состоящих по существу из оксида кремния, оксида титана, оксида алюминия или шпинели;
построение графика зависимости диаметра пор от логарифмированного значения дифференциального внедрения ртути для экструдированной неорганической подложки; и
выявление экструдированных неорганических подложек, имеющих по меньшей мере два пика, причем каждый пик имеет максимум, при этом первый пик включает поры, имеющие первый максимум диаметров пор, составляющий примерно 120 нм или более, причем в диапазон первого пика диаметров пор попадают примерно 5% или более от общего объема пор экструдированной неорганической подложки.
28. Способ по п. 27, дополнительно включающий реализацию на рынке экструдированных неорганических подложек для применения при получении катализатора селективного гидрирования.
29. Катализатор гидрирования, содержащий металл группы 10, металл группы 1B и по меньшей мере одну идентифицированную экструдированную неорганическую подложку по любому из п.п. 1-28.
30. Упакованный продукт, содержащий по меньшей мере одну идентифицированную экструдированную неорганическую подложку по любому из п.п. 1-28 и письменный материал, в котором описано применение идентифицированных экструдированных неорганических подложек для получения катализаторов гидрирования, имеющих пониженную скорость загрязнения.